(57)【特許請求の範囲】
【請求項１】
アルカリ性条件下、下記一般式（１）で表されるケイ素化合物（Ａ）と、下記一般式（２）で表されるケイ素化合物（Ｂ）とを、上記ケイ素化合物（Ａ）１モルに対して上記ケイ素化合物（Ｂ）０．３〜２．８モルの割合で加水分解・縮合する工程を備えることを特徴とする、オキセタニル基を有する有機ケイ素化合物の製造方法。
【化１】
0005454761.tif 000012
［式中、Ｒ0はオキセタニル基を有する有機基であり、Ｒ1は炭素数１〜６のアルキル基、炭素数７〜１０のアラルキル基、炭素数６〜１０のアリール基またはオキセタニル基を有する有機基であり、Ｘは加水分解性基であり、ｎは０または１である。］
ＳｉＹ4          （２）
［式中、Ｙはシロキサン結合生成基である。］
【請求項２】
上記一般式（１）におけるＲ0が、下記一般式（３）で表される有機基である請求項１に記載のオキセタニル基を有する有機ケイ素化合物の製造方法。
【化２】
0005454761.tif 000013
［式中、Ｒ3は水素原子または炭素数１〜６のアルキル基であり、Ｒ4は炭素数２〜６のアルキレン基である。］
【請求項３】
上記一般式（１）におけるＸがアルコキシ基、シクロアルコキシ基またはアリールオキシ基である請求項１または２に記載のオキセタニル基を有する有機ケイ素化合物の製造方法。
【請求項４】
アルカリ性条件とするための塩基性物質の使用量が、上記ケイ素化合物（Ａ）および上記ケイ素化合物（Ｂ）の合計モル数を１００モルとした場合に、１〜２０モルである、請求項１〜３のいずれかに記載のオキセタニル基を有する有機ケイ素化合物の製造方法。
【請求項５】
上記塩基性物質が水酸化テトラアルキルアンモニウムである請求項１〜４のいずれかに記載のオキセタニル基を有する有機ケイ素化合物の製造方法。
【請求項６】
上記ケイ素化合物（Ａ）および上記ケイ素化合物（Ｂ）の縮合率が９２％以上である請求項１〜５のいずれかに記載のオキセタニル基を有する有機ケイ素化合物の製造方法。
【請求項７】
式（１）で表されるケイ素化合物（Ａ）と式（２）で表されるケイ素化合物（Ｂ）とを、ケイ素化合物（Ａ）１モルに対してケイ素化合物（Ｂ）０．３〜２．８モルの割合で、アルカリ性条件において加水分解・縮合させる反応工程、上記反応工程により得られた反応液に酸を添加して、反応工程でアルカリ性条件とするために使用されたアルカリ剤を中和する中和工程、および中和工程を経て得られた処理物を水により洗浄する洗浄工程を含む、請求項１〜６のいずれかに記載のオキセタニル基を有する有機ケイ素化合物の製造方法。
【発明の詳細な説明】
【技術分野】
【０００１】
本発明は、オキセタニル基を有するケイ素化合物の製造方法に関するものである。詳しくは、オキセタニル基を有し２個または３個の加水分解性基を有するケイ素化合物と、４個のシロキサン結合生成基を有するケイ素化合物とを加水分解・縮合させる、オキセタニル基を有する縮合されたケイ素化合物の製造方法に関するものである。
【背景技術】
【０００２】
オキセタニル基を有し３個の加水分解性基を有するケイ素化合物と、４個のシロキサン結合生成基を有するケイ素化合物とを、酸性触媒存在下で加水分解・縮合させて、オキセタニル基を有する有機ケイ素化合物を製造する方法およびこの有機ケイ素化合物を含有する組成物は知られている（特許文献１）。しかし、酸性触媒存在下で加水分解・縮合させて得られた化合物は、保存条件によっては保存中にゲル化することもあり、この有機ケイ素化合物またはこの化合物を含有する組成物の使用目的によっては用途が制限される。
【０００３】
また、特許文献１の方法を用いて、オキセタニル基を有し３個のＯＲ基（Ｒは炭化水素基である）を有するケイ素化合物（ｓ１）と、４個のＯＲ基（Ｒは炭化水素基である）を有するケイ素化合物（ｓ２）とを、酸性条件下で加水分解・縮合させて、オキセタニル基を有する有機ケイ素化合物を製造した場合、この有機ケイ素化合物中のＯＲ基の割合は、ケイ素化合物（ｓ１）中のＯＲ基およびケイ素化合物（ｓ２）中のＯＲ基の合計量に対して、少なくとも９％と高かった。これにより、ゲルの生成や、硬度、耐摩耗性等が不十分な硬化物を招くこととなった。
【０００４】
また、オキセタニル基を有し３個の加水分解性基を有するケイ素化合物をアルカリ性条件下で加水分解・縮合させて、オキセタニル基を有する有機ケイ素化合物を製造する方法およびこの有機ケイ素化合物を含有する組成物も知られている（特許文献２、３）。しかし、硬度、耐摩耗性等を向上させるために、得られた有機ケイ素化合物において無機部分の割合を高めることについては開示されていない。
【０００５】
なお、特許文献１の実施例１によると、オキセタニル基を有し３個の加水分解性基を有するケイ素化合物と、３個のシロキサン結合生成基を有するケイ素化合物（メチルトリエトキシシラン）とを、酸性条件下で加水分解・縮合させ、ゲル化しない縮合物が得られている。一方、特許文献１の比較例１によると、これらの化合物をアルカリ性条件下で加水分解・縮合させようとしてゲル化したという開示がある。即ち、特許文献１と、特許文献２または３とを組み合わせることの阻害要因を有している。
【先行技術文献】
【特許文献】
【０００６】
【特許文献１】国際公開パンフレットＷＯ２００４／０７６５３４
【特許文献２】特開平１１−０２９６４０号公報
【特許文献３】特開平１１−１９９６７３号公報
【発明の開示】
【発明が解決しようとする課題】
【０００７】
本発明は、無機部分の割合が大きく、製造時の安定性および保存安定性が良好な、オキセタニル基を有する縮合されたケイ素化合物の製造方法を提供することを課題とする。
【課題を解決するための手段】
【０００８】
上記課題を解決するため、本発明は、以下に示される。
１．本発明は、アルカリ性条件下、下記一般式（１）で表されるケイ素化合物（Ａ）と、下記一般式（２）で表されるケイ素化合物（Ｂ）とを、上記ケイ素化合物（Ａ）１モルに対して上記ケイ素化合物（Ｂ）０．３〜２．８モルの割合で加水分解・縮合する工程を備える、オキセタニル基を有する有機ケイ素化合物の製造方法である。
【０００９】
【化１】
0005454761.tif 000002
【００１０】
［式中、Ｒ0はオキセタニル基を有する有機基であり、Ｒ1は炭素数１〜６のアルキル基、炭素数７〜１０のアラルキル基、炭素数６〜１０のアリール基またはオキセタニル基を有する有機基であり、Ｘは加水分解性基であり、ｎは０または１である。］
ＳｉＹ4          （２）
［式中、Ｙはシロキサン結合生成基である。］
２．上記一般式（１）におけるＲ0が、下記一般式（３）で表される有機基である上記１に記載のオキセタニル基を有する有機ケイ素化合物の製造方法。
【００１１】
【化２】
0005454761.tif 000003
【００１２】
［式中、Ｒ3は水素原子または炭素数１〜６のアルキル基であり、Ｒ4は炭素数２〜６のアルキレン基である。］
３．上記一般式（１）におけるＸがアルコキシ基、シクロアルコキシ基またはアリールオキシ基である上記１または２に記載のオキセタニル基を有する有機ケイ素化合物の製造方法。
４．アルカリ性条件とするための塩基性物質の使用量が、上記ケイ素化合物（Ａ）および上記ケイ素化合物（Ｂ）の合計モル数を１００モルとした場合に、１〜２０モルである、上記１〜３のいずれかに記載のオキセタニル基を有する有機ケイ素化合物の製造方法。
５．上記塩基性物質が水酸化テトラアルキルアンモニウムである上記４に記載のオキセタニル基を有する有機ケイ素化合物の製造方法。
６．上記ケイ素化合物（Ａ）および上記ケイ素化合物（Ｂ）の縮合率が９２％以上である上記１〜５のいずれかに記載のオキセタニル基を有する有機ケイ素化合物の製造方法。
７．式（１）で表されるケイ素化合物（Ａ）と式（２）で表されるケイ素化合物（Ｂ）とを、ケイ素化合物（Ａ）１モルに対してケイ素化合物（Ｂ）０．３〜２．８モルの割合で、アルカリ性条件において加水分解・縮合させる反応工程、上記反応工程により得られた反応液に酸を添加して、反応工程でアルカリ性条件とするために使用されたアルカリ剤を中和する中和工程、および中和工程を経て得られた処理物を水により洗浄する洗浄工程を含むオキセタニル基を有する上記１〜６のいずれかに記載の有機ケイ素化合物の製造方法。
【発明の効果】
【００１３】
本発明の製造方法によれば、無機部分の割合が高く、製造後、ゲル化することなく安定であり、有機溶剤への溶解性に優れ、組成物とした場合にも保存安定性に優れるのオキセタニル基を有する有機ケイ素化合物を得ることができる。そして、このオキセタニル基を有する有機ケイ素化合物は、表面硬度が大きく耐熱性に優れた硬化物被膜を与えることができる。
【００１４】
尚、「無機部分の割合」とは、化合物を構成する原子として炭素原子を含まない部分が化合物の構造全体に占める割合を意味する。
【００１５】
本発明のオキセタニル基を有する有機ケイ素化合物の製造方法によれば、製造後のゲル化を招くことなく安定な有機ケイ素化合物を製造することができる。特に、上記一般式（１）において少なくとも１個のＸがＯＲ基（Ｒは、アルキル基、シクロアルキル基、アラルキル基およびアリール基から選ばれた炭化水素基である。）であるケイ素化合物（Ａ）と、上記一般式（２）において少なくとも１個のＹがＯＲ基（Ｒは、アルキル基、シクロアルキル基、アラルキル基およびアリール基から選ばれた炭化水素基である。）であるケイ素化合物（Ｂ）とを、製造原料として用いた場合、得られた有機ケイ素化合物において、ケイ素化合物（Ａ）および（Ｂ）に由来するＯＲ基の割合を、製造前のこれらの化合物に含まれるＯＲ基の合計量に対して、例えば、８％以下等とすることができる。そして、この有機ケイ素化合物は、著しく保存安定性に優れる。
【発明を実施するための形態】
【００１６】
１．オキセタニル基を有する有機ケイ素化合物およびその製造方法
本発明のオキセタニル基を有する有機ケイ素化合物（以下、「有機ケイ素化合物（Ｃ）」という。）は、アルカリ性条件下、下記一般式（１）で表されるケイ素化合物（Ａ）と、下記一般式（２）で表されるケイ素化合物（Ｂ）とを、上記ケイ素化合物（Ａ）１モルに対して上記ケイ素化合物（Ｂ）０．３〜２．８モルの割合で加水分解・縮合する工程を備える方法により得られたことを特徴とする。
【００１７】
また、本発明の有機ケイ素化合物（Ｃ）の製造方法は、アルカリ性条件下、下記一般式（１）で表されるケイ素化合物（Ａ）と、下記一般式（２）で表されるケイ素化合物（Ｂ）とを、上記ケイ素化合物（Ａ）１モルに対して上記ケイ素化合物（Ｂ）０．３〜２．８モルの割合で加水分解・縮合する工程を備えることを特徴とする。
【００１８】
【化３】
0005454761.tif 000004
【００１９】
［式中、Ｒ0はオキセタニル基を有する有機基であり、Ｒ1は炭素数１〜６のアルキル基、炭素数７〜１０のアラルキル基、炭素数６〜１０のアリール基またはオキセタニル基を有する有機基であり、Ｘは加水分解性基であり、ｎは０または１である。］
ＳｉＹ4          （２）
［式中、Ｙはシロキサン結合生成基である。］
上記ケイ素化合物（Ａ）は、１つのみ用いてよいし、２つ以上を組み合わせて用いることができる。上記ケイ素化合物（Ｂ）もまた、１つのみ用いてよいし、２つ以上を組み合わせて用いることができる。
１−１．ケイ素化合物（Ａ）
このケイ素化合物（Ａ）は、上記一般式（１）で表される、オキセタニル基を有する化合物である。このケイ素化合物（Ａ）は、得られる有機ケイ素化合物（Ｃ）にカチオン硬化性を付与するための成分である。
【００２０】
上記一般式（１）において、Ｒ0はオキセタニル基を有する有機基であり、この有機基は炭素数が２０以下であるものが好ましい。
【００２１】
また、特に好ましいＲ0は、下記一般式（３）で表される構造を有する有機基である。
【００２２】
【化４】
0005454761.tif 000005
【００２３】
［式中、Ｒ3は水素原子または炭素数１〜６のアルキル基であり、Ｒ4は炭素数２〜６のアルキレン基である。］
上記一般式（３）において、Ｒ3は、好ましくはエチル基である。Ｒ4は、好ましくは直鎖状のアルキレン基であり、特に好ましくはプロピレン基（トリメチレン基）である。その理由は、このような有機官能基を形成するオキセタン化合物の入手または合成が容易なためである。
【００２４】
上記一般式（３）におけるＲ3またはＲ4の炭素数が大きすぎると、得られる有機ケイ素化合物（Ｃ）において無機部分の割合が高いものになりにくく、得られる硬化物の表面硬度が十分でない場合がある。
【００２５】
また、上記ケイ素化合物（Ａ）を表す一般式（１）において、Ｒ1は炭素数１〜６のアルキル基、炭素数７〜１０のアラルキル基、炭素数６〜１０のアリール基またはオキセタニル基を有する有機基である。Ｒ1がオキセタニル基を有する有機基である場合、特に好ましいＲ1は、上記一般式（３）で表される構造を有する有機基である。
【００２６】
上記一般式（１）におけるＸは加水分解性基であり、複数存在するＸは、互いに同一であっても異なっていてもよい。Ｘとしては、水素原子、ハロゲン原子、アルコキシ基、シクロアルコキシ基、アラルキルオキシ基、アリールオキシ基等が例示される。好ましいＸは、アルコキシ基、シクロアルコキシ基およびアリールオキシ基である。Ｘがハロゲン原子である場合には、後述する加水分解反応においてハロゲン化水素が生じるので、反応液がアルカリ性を維持できるように管理する必要がある。反応液が酸性雰囲気となるのを防ぎアルカリ性を維持できるようにするため、あらかじめＸの当量以上の塩基性物質を加えておくこともよい。
【００２７】
アルコキシ基は、好ましくは、炭素数１〜６のアルコキシ基であり、その例としては、メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔｅｒｔ−ブトキシ基、ｎ−ペンチル基、ｎ−へキシル基等が挙げられる。これらのうち、炭素数１〜３のアルコキシ基が特に好ましい。
【００２８】
シクロアルコキシ基は、好ましくは、炭素数３〜８のシクロアルコキシ基であり、その例としては、シクロペンチルオキシ基、シクロヘキシルオキシ基等が挙げられる。
【００２９】
アラルキルオキシ基は、好ましくは、炭素数７〜１２のアラルキルオキシ基であり、その例としては、ベンジルオキシ基、２−フェニルエチルオキシ等挙げられる。
【００３０】
アリールオキシ基は、好ましくは、炭素数６〜１０のアリールオキシ基であり、その例としては、フェニルオキシ基、ｏ−トルイルオキシ基、ｍ−トルイルオキシ基、ｐ−トルイルオキシ基、ナフチルオキシ基等が挙げられる。
【００３１】
アルコキシ基の加水分解性が良好であることから、本発明において、上記一般式（１）のＸは、炭素数１〜３のアルコキシ基であることが好ましい。また、原料の入手が容易であり安価であること、加水分解反応が制御しやすいことから、特に好ましいＸはメトキシ基である。
【００３２】
上記一般式（１）において、ｎは０または１である。ｎが０である場合のケイ素化合物（Ａ）は、加水分解性基Ｘを３個有しており、「Ｔモノマー」とも呼ばれる。また、ｎが１である場合のケイ素化合物（Ａ）は、加水分解性基Ｘを２個有しており、「Ｄモノマー」とも呼ばれる。
【００３３】
得られる有機ケイ素化合物（Ｃ）において無機部分の割合がより高いものにするためには、ｎは０であるケイ素化合物（Ａ）を用いることが好ましい。
【００３４】
得られる有機ケイ素化合物（Ｃ）を、後述する溶剤への溶解性により優れたものにするためには、ｎは１であることが好ましい。
【００３５】
上記効果のバランスをとるために、ｎが０のケイ素化合物（Ａ）と、ｎが１のケイ素化合物（Ａ）とを併用してもよい。
１−２．ケイ素化合物（Ｂ）
このケイ素化合物（Ｂ）は、上記一般式（２）で表される、ケイ素原子１個およびシロキサン結合生成基４個を有する化合物である。このケイ素化合物（Ｂ）は、シロキサン結合生成基Ｙを４個有するもの（「Ｑモノマー」とも呼ばれる。）であり、得られる有機ケイ素化合物（Ｃ）における無機部分の割合を高くするための成分である。シロキサン結合生成基は、ケイ素化合物（Ａ）における加水分解性基との反応により、シロキサン結合を生成する。
【００３６】
上記一般式（２）におけるＹは、シロキサン結合生成基であり、複数存在するＹは、互いに同一であっても異なっていてもよい。シロキサン結合生成基Ｙとしては、水酸基、加水分解性基等が挙げられる。加水分解性基としては、上記一般式（１）におけるＸと同様のものが使用できる。
【００３７】
シロキサン結合生成基Ｙは、好ましくはハロゲン原子以外のものであり、即ち、水酸基、水素原子、アルコキシ基（メトキシ基、エトキシ基、プロポキシ基、ブトキシ基等）、シクロアルコキシ基（シクロペンチルオキシ基、シクロヘキシルオキシ基等）、アラルキルオキシ基（ベンジルオキシ基、２−フェニルエチルオキシ基等）、アリールオキシ基（フェニルオキシ基、ｏ−トルイルオキシ基、ｍ−トルイルオキシ基、ｐ−トルイルオキシ基、ナフチルオキシ基等）等である。これらのうち、アルコキシ基、シクロアルコキシ基、アラルキルオキシ基およびアリールオキシ基が好ましく、アルコキシ基が特に好ましい。
【００３８】
尚、シロキサン結合生成基Ｙがハロゲン原子であるケイ素化合物（Ｂ）を用いると、上記一般式（１）における加水分解性基Ｘの説明と同様に、反応の進行とともに反応液の液性が変化し、管理が煩雑となる場合がある。
【００３９】
上記ケイ素化合物（Ｂ）としては、以下に例示される。
（ｉ）シロキサン結合生成基Ｙの４個が、互いに同一または異なって、アルコキシ基、シクロアルコキシ基、アラルキルオキシ基またはアリールオキシ基であるケイ素化合物
（ｉｉ）シロキサン結合生成基Ｙの１個がアルコキシ基、シクロアルコキシ基、アラルキルオキシ基またはアリールオキシ基であり、３個が、互いに同一または異なって、水酸基または水素原子であるケイ素化合物
（ｉｉｉ）シロキサン結合生成基Ｙの２個が、互いに同一または異なって、アルコキシ基、シクロアルコキシ基、アラルキルオキシ基またはアリールオキシ基であり、２個が、互いに同一または異なって、水酸基または水素原子であるケイ素化合物
（ｉｖ）シロキサン結合生成基Ｙの３個が、互いに同一または異なって、アルコキシ基、シクロアルコキシ基、アラルキルオキシ基またはアリールオキシ基であり、１個が、水酸基または水素原子であるケイ素化合物
（ｖ）シロキサン結合生成基Ｙの４個が、互いに同一または異なって、水酸基または水素原子であるケイ素化合物
これらのうち、態様（ｉ）が好ましい。
【００４０】
上記態様（ｉ）のケイ素化合物としては、テトラメトキシシランＳｉ（ＯＣＨ3）4、テトラエトキシシランＳｉ（ＯＣ2Ｈ5）4、テトラプロポキシシランＳｉ（ＯＣ3Ｈ7）4、テトラブトキシシランＳｉ（ＯＣ4Ｈ9）4等が挙げられる。アルコキシ基を形成する炭化水素基は、直鎖状でも分岐状でもよいが、分岐したものは立体障害が起きやすくなるので、直鎖状の炭化水素基であることが好ましい。
【００４１】
上記態様（ｉｉ）のケイ素化合物としては、Ｈ3ＳｉＯＣＨ3、Ｈ3ＳｉＯＣ2Ｈ5、Ｈ3ＳｉＯＣ3Ｈ7等が挙げられる。
【００４２】
上記態様（ｉｉｉ）のケイ素化合物としては、Ｈ2Ｓｉ（ＯＣＨ3）2、Ｈ2Ｓｉ（ＯＣ2Ｈ5）2、Ｈ2Ｓｉ（ＯＣ3Ｈ7）2等が挙げられる。
【００４３】
上記態様（ｉｖ）のケイ素化合物としては、ＨＳｉ（ＯＣＨ3）3、ＨＳｉ（ＯＣ2Ｈ5）3、ＨＳｉ（ＯＣ3Ｈ7）3等が挙げられる。
【００４４】
また、上記態様（ｖ）のケイ素化合物としては、ＨＳｉ（ＯＨ）3、Ｈ2Ｓｉ（ＯＨ）2、Ｈ3Ｓｉ（ＯＨ）、ＳｉＨ4、Ｓｉ（ＯＨ）4等が挙げられる。
【００４５】
上記ケイ素化合物（Ｂ）としては、すべてのシロキサン結合生成基がアルコキシ基である化合物が好ましく、特に好ましい化合物は、テトラメトキシシラン、テトラエトキシシランおよびテトラプロポキシシランである。
【００４６】
上記ケイ素化合物（Ｂ）としてテトラプロポキシシランを使用すると、有機ケイ素化合物（Ｃ）の製造中の増粘、ゲル化等を起こりにくくすることができる。従って、テトラプロポキシシランはケイ素化合物（Ｂ）として最も好ましいものである。
１−３．有機ケイ素化合物（Ｃ）の製造方法
本発明の有機ケイ素化合物（Ｃ）の製造方法は、アルカリ性条件下、上記一般式（１）で表されるケイ素化合物（Ａ）と、上記一般式（２）で表されるケイ素化合物（Ｂ）とを、ケイ素化合物（Ａ）１モルに対してケイ素化合物（Ｂ）０．３〜２．８モルの割合で加水分解・縮合する工程（以下、「第１工程」という。）を含む。この第１工程では、通常、ケイ素化合物（Ａ）、ケイ素化合物（Ｂ）、水、および、アルカリ性条件とするための塩基性物質が用いられる。本発明は、第１工程の後、更に、以下の工程を含むことができる。
（第２工程）第１工程で得られた反応液を、酸により中和する工程。
（第３工程）第２工程で得られた中和液から揮発性成分を除去する工程。
（第４工程）第３工程で得られた濃縮液と、洗浄用有機溶剤とを、混合および接触させて、少なくとも有機ケイ素化合物（Ｃ）を洗浄用有機溶剤に溶解する工程。
（第５工程）第４工程で得られた有機系液を水により洗浄した後、有機ケイ素化合物（Ｃ）を含む有機溶液を得る工程。
（第６工程）第５工程で得られた有機溶液から揮発性成分を除去する工程。
【００４７】
本発明の有機ケイ素化合物（Ｃ）の製造方法は、第１工程、第２工程および第５工程を含むことが好ましい。
１−３−１．第１工程
第１工程は、ケイ素化合物（Ａ）とケイ素化合物（Ｂ）とを、上記のように、特定の割合で使用してアルカリ性条件において加水分解・縮合させる工程である。
【００４８】
反応に使用されるケイ素化合物（Ａ）１モルに対するケイ素化合物（Ｂ）の割合の下限は、０．３モルであり、好ましくは０．４モル、より好ましくは０．５モル、更に好ましくは０．９モルである。また、反応に使用されるケイ素化合物（Ａ）１モルに対するケイ素化合物（Ｂ）の割合の上限は、２．８モルであり、好ましくは２．６モル、より好ましくは２．５モル、更に好ましくは２．１モルである。
【００４９】
上記ケイ素化合物（Ｂ）の使用割合が上記範囲にあると、得られる有機ケイ素化合物（Ｃ）を含有する組成物が硬化するときの体積収縮が抑制される。尚、上記ケイ素化合物（Ｂ）の使用割合が０．９モル以上である場合には、体積収縮の抑制効果のみならず、有機ケイ素化合物（Ｃ）を含有する組成物を基材上で硬化させたときに、硬化物と基材との優れた密着性を得ることができる。
【００５０】
上記第１工程において、ケイ素化合物（Ｂ）の使用割合が少なすぎると、得られる有機ケイ素化合物（Ｃ）において無機部分の割合が低くなり、ケイ素化合物（Ｃ）を含有する組成物を用いて得られた硬化物が表面硬度や耐熱性の不十分なものとなる。一方、ケイ素化合物（Ｂ）の使用割合が多すぎると、有機ケイ素化合物（Ｃ）の製造中に増粘またはゲル化して製造ができなかったり、得られた有機ケイ素化合物（Ｃ）が増粘またはゲル化しやすく保存安定性の悪いものになったりする。
【００５１】
第１工程において用いられる水は、原料ケイ素化合物（ケイ素化合物（Ａ）および加水分解性基を有する場合のケイ素化合物（Ｂ））に含まれる加水分解性基を加水分解するために必要な成分である。使用される水の量は、上記加水分解性基１モルに対して、好ましくは０．５〜１０モル、より好ましくは１〜５モルである。
【００５２】
水の使用量が少なすぎると、反応が不十分となる場合がある。水の使用量が多すぎると、反応後に水を除去する工程が長くなり経済的ではない。
【００５３】
第１工程における反応条件は、反応系をアルカリ性にすることであり、即ち、ｐＨは７を超えることが必須であり、好ましくはｐＨが８以上、より好ましくはｐＨが９以上である。尚、上限は、通常、ｐＨが１３である。反応系を上記ｐＨとすることにより、保存安定性に優れた有機ケイ素化合物を高い収率で製造することができる。
【００５４】
第１工程における反応条件が、酸性条件下（ｐＨが７未満）である場合には、加水分解・縮合させて得られる有機ケイ素化合物は、保存安定性に劣るものとなり、保存中にゲル化することもある。
【００５５】
また、中性条件下（ｐＨが７付近）では、加水分解・縮合反応が進行しにくく、有機ケイ素化合物を収率よく得ることができない。
【００５６】
尚、ｐＨが１３を超える条件で製造する場合には、ｐＨが８〜１３の場合と同様、有機ケイ素化合物を高収率で得ることができるが、その条件とするための塩基性物質の使用量が多くなるため、経済的ではなく、また反応終了後に反応液を中和するコストもアップする。
【００５７】
第１工程において、反応系をアルカリ性にするために用いられる塩基性物質は、ケイ素化合物（Ａ）とケイ素化合物（Ｂ）との加水分解・縮合反応を円滑に進行させるための反応触媒として作用する。上記塩基性物質の例としては、アンモニア、有機アミン類、水酸化テトラメチルアンモニウム、水酸化テトラエチルアンモニウム、水酸化テトラプロピルアンモニウム、水酸化テトラブチルアンモニウム、コリン、水酸化ナトリウム、水酸化カリウム、水酸化カルシウム等が挙げられる。これらのうち、触媒活性の良好な第４級窒素原子を有するアンモニウム化合物が好ましく、水酸化テトラメチルアンモニウムがより好ましい。
【００５８】
第１工程における塩基性物質の使用量は、反応系を、上記好ましいｐＨに調整するために、ケイ素化合物（Ａ）およびケイ素化合物（Ｂ）の合計モル数を１００モルとして、１〜２０モルであることが好ましい。塩基性物質の量が少なすぎると加水分解・縮合反応の進行が遅く、反応時間が長くなる場合もある。塩基性物質の使用量が多すぎても、反応効率の向上効果は顕著でなく、経済的ではない。
【００５９】
第１工程において、反応溶媒として有機溶剤が使用されることが好ましい。反応溶媒として好適な有機溶剤の例としては、メチルアルコール、エチルアルコール、イソプロピルアルコール等のアルコール類；アセトン、メチルエチルケトン等のケトン類；テトラヒドロフラン、１，４−ジオキサン等のエーテル類；トルエン、ベンゼン、キシレン等の芳香族炭化水素；ヘキサン等の脂肪族炭化水素；リグロイン等が挙げられる。有機溶剤は、１種単独で用いてよいし、２種類以上が併用されてもよい。アルコール類は、原料ケイ素化合物および生成物の溶解性が良好であり、好ましい有機溶剤である。
【００６０】
第１工程における反応温度は、好ましくは０℃〜１２０℃、より好ましくは１０℃〜１００℃、更に好ましくは４０℃〜８０℃である。反応温度が４０℃〜８０℃である場合には、高分子量成分等の副生を抑制することができるとともに、ゲル化しにくく、後述する数平均分子量を有し且つ分子量分布がよりシャープである有機ケイ素化合物（Ｃ）を得ることができる。
また、第１工程における反応時間は、好ましくは１〜３０時間、より好ましくは４〜２４時間である。
【００６１】
第１工程の加水分解・縮合反応で得られる、本発明の有機ケイ素化合物（Ｃ）は、ケイ素化合物（Ａ）における加水分解性基およびケイ素化合物（Ｂ）におけるシロキサン結合生成基によって形成されたシロキサン結合を有するポリシロキサンである。上記第１工程において、ケイ素化合物（Ａ）における加水分解性基およびケイ素化合物（Ｂ）におけるシロキサン結合生成基の大部分は、シロキサン結合に転化される。
【００６２】
１−３−２．第２工程
第２工程は、第１工程で得られた、有機ケイ素化合物（Ｃ）を含む反応液を、酸により、中和する工程である。酸の例としては、リン酸、硝酸、硫酸、塩酸等の無機酸や、酢酸、蟻酸、乳酸、アクリル酸、シュウ酸等のカルボン酸、ｐ−トルエンスルホン酸、メタンスルホン酸等のスルホン酸等の有機酸が挙げられる。これらのうち、硝酸および硫酸は、オキセタニル基の安定性に悪影響を及ぼしにくく（オキセタニル基への付加反応が起こりにくく）、水洗により比較的除去されやすいので好ましい酸である。酸の使用量は、有機ケイ素化合物（Ｃ）を含む反応液のｐＨに応じて、適宜、選択されるが、塩基性物質１当量に対して、好ましくは１〜１．１当量、より好ましくは１〜１．０５当量である。
【００６３】
１−３−３．第３工程
第３工程は、第２工程で得られた中和液から揮発性成分を除去する工程である。この工程では、常圧（大気圧）または減圧の条件における蒸留が行われる。第３工程において除去される揮発性成分としては、第１工程の反応溶媒として使用された有機溶剤が主である。反応溶媒として、例えば、メタノールのように水と混和する有機溶剤が使用された場合には、後述する水による洗浄（第５工程）に支障があるため、通常、この第３工程が実施される。
【００６４】
尚、第１工程における反応溶媒が、アルコール等の水と混和する有機溶剤であったとしても、中和液の水による洗浄に適した有機溶剤を多量に追加することで有機ケイ素化合物（Ｃ）の洗浄を行うことが可能な場合には、この第３工程及び第４工程を省略することができる。
また、第１工程における反応溶媒が、水と混和しないものであり、中和液の水による洗浄に適した有機溶剤である場合、および、上記反応溶媒が、アルコール等の水と混和する溶媒であったとしても、中和液の水による洗浄に適した有機溶剤を多量に追加することで有機ケイ素化合物（Ｃ）の洗浄を行うことが可能な場合には、第３工程および第４工程を省略することができる。
【００６５】
１−３−４．第４工程
第４工程は、第３工程で得られた濃縮液と、洗浄用有機溶剤とを、混合および接触させて、少なくとも有機ケイ素化合物（Ｃ）を洗浄用有機溶剤に溶解する工程である。洗浄用有機溶剤としては、有機ケイ素化合物（Ｃ）を溶解し、水と混和しない化合物を使用する。水と混和しないとは、水と洗浄用有機溶剤とを十分混合した後、静置すると、水層及び有機層に分離することを意味する。
好ましい洗浄用有機溶剤としては、メチルイソブチルケトン等のケトン類；ジイソプロピルエーテル等のエーテル類；トルエン等の芳香族炭化水素；ヘキサン等の脂肪族炭化水素；酢酸エチル等のエステル類等が挙げられる。
上記洗浄用有機溶剤は、第１工程において用いられた反応溶媒と同一であってよいし、異なってもよい。
【００６６】
１−３−５．第５工程
第５工程は、第４工程で得られた有機系液を水により洗浄した後、有機ケイ素化合物（Ｃ）を含む有機溶液を得る工程である。尚、この有機系液は、第３工程および第４工程が省略された場合、第２工程で得られた液を意味する。この第５工程によって、第１工程において使用された塩基性物質および第２工程において使用された酸ならびにそれらの塩は、水層に含まれ、有機層から実質的に除かれる。
【００６７】
尚、上記第５工程は、水と有機系液とを混合および接触させる工程、ならびに、水層と有機層（有機ケイ素化合物（Ｃ）を含む層）とを分離し、有機層（有機溶液）を回収する工程を含む。これらの工程において、水と有機系液との混合および接触が不十分であったり、水層と有機層との分離が不十分であったりすると、得られる有機ケイ素化合物（Ｃ）は、不純物を多く含むものとなったり安定性の劣るものになったりする。
【００６８】
第５工程における、水と有機系液とを混合および接触させる工程の温度は、特に制限されないが、好ましくは０℃〜７０℃、より好ましくは１０℃〜６０℃である。また、水層と有機層とを分離する工程の温度もまた、特に限定されないが、好ましくは０℃〜７０℃、より好ましくは１０℃〜６０℃である。２つの工程における処理温度を４０℃〜６０℃程度とすることは、水層及び有機層の分離時間の短縮効果があるため、好ましい。
【００６９】
１−３−６．第６工程
第６工程は、第５工程で得られた有機溶液から揮発性成分を除去する工程である。この工程では、常圧（大気圧）または減圧の条件における蒸留が行われる。第６工程において除去される揮発性成分としては、第４工程で用いた洗浄用有機溶剤であるが、他に揮発性成分が含まれていれば、この工程において、すべて同時に除去される。
【００７０】
以上の工程によって、本発明の有機ケイ素化合物（Ｃ）は単離される。
尚、この有機ケイ素化合物（Ｃ）が有機溶剤に溶解されてなる溶液とする場合には、上記第４工程で用いた洗浄用有機溶剤を、そのまま有機ケイ素化合物（Ｃ）の溶媒として使用することができ、第６工程は省略することができる。
本発明の製造方法において、第１工程により得られた有機ケイ素化合物（Ｃ）は、その後の各工程における処理中または処理後において、変質又は変性することなく、安定である。
【００７１】
本発明の製造方法において、ケイ素化合物（Ａ）およびケイ素化合物（Ｂ）の縮合率は、９２％以上とすることができ、より好ましくは９５％以上、更に好ましくは９８％以上である。シロキサン結合生成基（加水分解性基を含む）は実質的に全てが縮合されていることが最も好ましいが、縮合率の上限は、通常、９９．９％である。
【００７２】
上記のように、公知の方法によるＱモノマーとＴモノマーとの共重縮合反応においては、両者を均一に反応させることは難しく、ゲルが生じやすい。このため、トリメチルアルコキシシランやヘキサメチルジシロキサン等の、シロキサン結合生成基を１つのみ有するケイ素化合物（「Ｍモノマー」とも呼ばれる）を、末端封止剤として作用させることでゲル化を回避する方法が知られている。
【００７３】
しかしながら、所定量以上のＭモノマーを併用することで、ゲル化は回避できても、得られる有機ケイ素化合物の無機的性質は低下する傾向にある。本発明では、アルカリ性条件下、ケイ素化合物（Ａ）であるＴモノマー及び／又はＤモノマーと、ケイ素化合物（Ｂ）であるＱモノマーとをゲル化させずに共重縮合させているが、無機的性質を下げない程度の低い割合でＭモノマーを併用することは可能である。具体的には、第１工程の際に、Ｍモノマーの使用量を、ケイ素化合物（Ａ）及びケイ素化合物（Ｂ）の合計モル数１００モルに対して、１０モル以下とすることができる。
【００７４】
１−４．有機ケイ素化合物（Ｃ）
本発明の有機ケイ素化合物（Ｃ）は、オキセタニル基を有し、シロキサン結合を有するポリシロキサンである。そして、この有機ケイ素化合物（Ｃ）は、［ＳｉＯ4/2］で表されるシリケート単位を含む化合物である。このシリケート単位は、１個のケイ素原子に４個の酸素原子が結合した構成単位であり、ケイ素化合物（Ｂ）に由来する構成単位である。
【００７５】
また、本発明の有機ケイ素化合物（Ｃ）は、更に、［Ｒ0ＳｉＯ3/2］で表されるシルセスキオキサン単位、および／または、［Ｒ0Ｒ1ＳｉＯ2/2］で表されるジオルガノシロキサン単位を含んでもよい。シルセスキオキサン単位およびジオルガノシロキサン単位は、それぞれ、１個のケイ素原子に３個および２個の酸素原子が結合した構成単位であり、ケイ素化合物（Ａ）に由来する構成単位である。
【００７６】
従って、本発明の有機ケイ素化合物（Ｃ）としては、［ＳｉＯ4/2］で表されるシリケート単位と、［Ｒ0ＳｉＯ3/2］で表されるシルセスキオキサン単位とを含む化合物、［ＳｉＯ4/2］で表されるシリケート単位と、［Ｒ0Ｒ1ＳｉＯ2/2］で表されるジオルガノシロキサン単位とを含む化合物、および、［ＳｉＯ4/2］で表されるシリケート単位と、［Ｒ0ＳｉＯ3/2］で表されるシルセスキオキサン単位と、［Ｒ0Ｒ1ＳｉＯ2/2］で表されるジオルガノシロキサン単位とを含む化合物、が挙げられる。各構造単位の含有割合は、ケイ素化合物（Ａ）及び（Ｂ）の使用割合によって決定される。
【００７７】
本発明の有機ケイ素化合物（Ｃ）は、得られる硬化膜の表面硬度等に優れることから、［ＳｉＯ4/2］で表されるシリケート単位と、［Ｒ0ＳｉＯ3/2］で表されるシルセスキオキサン単位とを含む化合物であることが好ましい。
【００７８】
また、本発明の有機ケイ素化合物（Ｃ）は、その構造中において、有機部分および無機部分を有する。ケイ素化合物（Ａ）を表す上記一般式（１）におけるＲ0およびＲ1は有機部分を形成する。また、ケイ素化合物（Ａ）に由来する加水分解性基（アルコキシ基等）、および、ケイ素化合物（Ｂ）に由来する加水分解性基（アルコキシ基等）、の少なくとも一方のうちの一部が残存する場合は、これも有機部分である。上記有機部分以外の部分は、炭素原子を含まない無機部分である。
【００７９】
上記のように、本発明の製造方法において、縮合率を９２％以上とすることができるので、無機部分の割合が高く、ポリシロキサン構造が十分に形成された有機ケイ素化合物（Ｃ）である。縮合率が低い場合、この有機ケイ素化合物（Ｃ）を用いて得られる硬化膜の硬度が低下する傾向がある。また、有機ケイ素化合物（Ｃ）の貯蔵安定性が低下する傾向がある。
【００８０】
本発明の有機ケイ素化合物（Ｃ）が、シロキサン結合生成基（加水分解性基を含む）を有する場合には、その残存割合は、1Ｈ  ＮＭＲ（核磁気共鳴スペクトル）チャートから算出することができる。尚、「加水分解性基の全てが実質的に縮合されている」ことは、例えば、得られた有機ケイ素化合物（Ｃ）の1Ｈ  ＮＭＲチャートにおいてシロキサン結合生成基に基づくピークがほとんど観察されないことにより確認することができる。
【００８１】
例えば、有機ケイ素化合物（Ｃ）の製造に用いられるケイ素化合物（Ａ）が、上記一般式（１）におけるｎが０である化合物（加水分解性基を３個有するＴモノマー）である場合には、ケイ素化合物（Ｂ）（シロキサン結合生成基を４個有するＱモノマー）との加水分解・縮合反応の結果、得られる有機ケイ素化合物（Ｃ）は、構成単位としてシルセスキオキサン単位およびシリケート単位を有する化合物となる。
【００８２】
上記の場合、有機ケイ素化合物（Ｃ）は、部分的にラダー（はしご）状、かご状またはランダム状の構造をとることができる。
【００８３】
本発明の有機ケイ素化合物（Ｃ）は、オキセタニル基を有するため、カチオン硬化性を備える。有機ケイ素化合物（Ｃ）をカチオン硬化させることにより、表面硬度が大きく耐熱性に優れた硬化膜を与えることができる。
【００８４】
本発明の製造方法で得られる有機ケイ素化合物（Ｃ）の数平均分子量は、ゲルパーミエーションクロマトグラフィー（ＧＰＣ）分析による標準ポリスチレン換算で、好ましくは１，０００〜２０，０００、より好ましくは１，０００〜１０，０００、更に好ましくは２，０００〜６，０００である。
【００８５】
本発明において、好ましい有機ケイ素化合物（Ｃ）（以下、「有機ケイ素化合物（Ｃ１）」という。）は、上記一般式（１）においてＲ0が上記一般式（３）で表される有機基であり、ｎが０であり、且つ、少なくとも１個、好ましくは２個、より好ましくは３個のＸがＯＲ基（Ｒは、アルキル基、シクロアルキル基、アラルキル基およびアリール基から選ばれた炭化水素基である。）であるケイ素化合物（Ａ）と、上記一般式（２）において少なくとも１個、好ましくは２個、より好ましくは３個、特に好ましくは４個のＹがＯＲ基（Ｒは、アルキル基、シクロアルキル基、アラルキル基およびアリール基から選ばれた炭化水素基である。）であるケイ素化合物（Ｂ）とを、アルカリ性条件下、加水分解・縮合して得られた化合物である。そして、この有機ケイ素化合物（Ｃ１）に含まれる、製造原料であるケイ素化合物（Ａ）および（Ｂ）に由来するＯＲ基の割合は、製造前のこれらの化合物に含まれるＯＲ基の合計量に対して、好ましくは０〜８％、より好ましくは０．１〜６％であり、更に好ましくは０．５〜５％である。上記製造原料を、酸性条件下、加水分解・縮合して得られた有機ケイ素化合物における上記割合は８％を超えることが多く、製造後の安定性が十分ではなく、また、硬化性組成物としたときに得られる硬化物の硬度等も十分ではなかった。
【００８６】
しかしながら、上記有機ケイ素化合物（Ｃ１）によると、保存安定性に優れ、上記有機溶剤に対する溶解性が高いことで作業性に優れ、硬化性組成物としたときに得られる硬化物の硬度、耐摩耗性等にも優れる。
【実施例】
【００８７】
実施例１
攪拌機および温度計を備えた反応器に、メタノール４００ｇと、下記式（４）で表される３−エチル−３−（（３−（トリメトキシシリル）プロポキシ）メチル）オキセタン（以下、「ＴＭＳＯＸ」という。）５５．６８ｇ（０．２ｍｏｌ）と、テトラメトキシシラン（以下、「ＴＭＯＳ」という。）３０．４４ｇ（０．２ｍｏｌ）とを仕込んだ後、１．７質量％水酸化テトラメチルアンモニウム水溶液５３．６４ｇ（水３ｍｏｌ、水酸化テトラメチルアンモニウム１０ｍｍｏｌ）を徐々に加えた。この混合物を、攪拌しながら、温度２５℃、ｐＨが９で２４時間反応させた。その後、１０質量％硝酸水溶液を６．６１ｇ（１０．５ｍｍｏｌ）加えて、反応液を中和した。次いで、減圧下で有機溶剤（メタノール）および水を留去して、得られた残渣（反応生成物）をメチルイソブチルケトンに溶解させ、水洗を行うことで塩類や過剰の酸を除去した。その後、減圧下でメチルイソブチルケトン溶液から溶剤（メチルイソブチルケトン）を留去し、無色の半固体の有機ケイ素化合物（Ｃ−１）を得た。収量は４８．５ｇであった。
【００８８】
【化５】
0005454761.tif 000006
【００８９】
有機ケイ素化合物（Ｃ−１）を1Ｈ  ＮＭＲ分析およびＩＲ（赤外吸収）分析し、オキセタニル基が存在することを確認した。
【００９０】
1Ｈ  ＮＭＲ分析は、有機ケイ素化合物（Ｃ−１）約１ｇおよび内部標準物質であるヘキサメチルジシロキサン（以下、「ＨＭＤＳＯ」という）約１００ｍｇを、それぞれ精秤して混合し、ＨＭＤＳＯのプロトンを基準として行った。この1Ｈ  ＮＭＲ分析により、ケイ素化合物（Ａ）、即ち、ＴＭＳＯＸに由来する構造単位（Ｔモノマー単位）の含有量および有機ケイ素化合物（Ｃ−１）のアルコキシ基の含有量を求め、これらを基にしてケイ素化合物（Ｂ）、即ち、ＴＭＯＳに由来する構造単位（Ｑモノマー単位）の含有量を計算した。その結果、得られた有機ケイ素化合物（Ｃ−１）は、ケイ素化合物（Ａ）およびケイ素化合物（Ｂ）が化学量論的に反応して得られた共重縮合物であることが確認された。
【００９１】
有機ケイ素化合物（Ｃ−１）の1Ｈ  ＮＭＲチャートから算出したアルコキシ基（ケイ素原子に結合したメトキシ基）の含有量は、仕込み原料に含まれていたアルコキシ基の全体に対して１．０％に相当する量であった。
【００９２】
また、上記有機ケイ素化合物（Ｃ−１）において、無機部分の割合は４２％であった。
【００９３】
また、上記有機ケイ素化合物（Ｃ−１）の数平均分子量（Ｍｎ）を、ゲルパーミエーションクロマトグラフィー（ＧＰＣ）により測定したところ、Ｍｎ４，０００（ポリスチレン換算値）であった（表１参照）。
【００９４】
上記有機ケイ素化合物（Ｃ−１）を、大気中、６０℃の暗所に３日間保管後、２５℃におけるＴＨＦ及びプロピレングリコールモノメチルエーテルアセテート（以下、「ＰＧＭＥＡ」という。）への溶解性を確認したところ、溶解性はいずれも良好であった。
【００９５】
また、上記有機ケイ素化合物（Ｃ−１）を、ＰＧＭＥＡに溶解させて、５０質量％の溶液を調製した後、６０℃暗所で静置した。一定時間経過後の数平均分子量および粘度は、表２に示すとおりであり、経時変化は、ほとんどなかった。粘度は、東京計器社製Ｅ型粘度計「ＶＩＳＣＯＮＩＣ−ＥＭＤ」（型式名）により測定した。
【００９６】
実施例２
攪拌機および温度計を備えた反応器に、メタノール５６．６ｇと、ＴＭＳＯＸ８．３５ｇ（０．０３ｍｏｌ）と、ＴＭＯＳ２．２８ｇ（０．０１５ｍｏｌ）とを仕込んだ後、２．５質量％水酸化テトラメチルアンモニウム水溶液４．１ｇ（水０．２２５ｍｏｌ、水酸化テトラメチルアンモニウム１．１３ｍｍｏｌ）を徐々に加えた。この混合物を、攪拌しながら、温度２５℃、ｐＨが９で、２時間反応させた。その後、１０質量％硝酸水溶液を０．７２ｇ（１．１４ｍｍｏｌ）加えて、反応液を中和した。次いで、減圧下で有機溶剤（メタノール）および水を留去して、得られた残渣（反応生成物）を酢酸エチルに溶解させ、水洗を行うことで塩類や過剰の酸を除去した。その後、減圧下で酢酸エチル溶液から溶剤（酢酸エチル）を留去し、無色透明な液体の有機ケイ素化合物（Ｃ−２）を得た。収量は７．３４ｇであった。
【００９７】
有機ケイ素化合物（Ｃ−２）を1Ｈ  ＮＭＲ分析およびＩＲ分析し、オキセタニル基が存在することを確認した。
【００９８】
また、この有機ケイ素化合物（Ｃ−２）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【００９９】
有機ケイ素化合物（Ｃ−２）の1Ｈ  ＮＭＲチャートから算出したアルコキシ基（ケイ素原子に結合したメトキシ基）の含有量は、仕込み原料に含まれていたアルコキシ基の全体に対して１．５％に相当する量であった。
【０１００】
また、上記有機ケイ素化合物（Ｃ−２）において、無機部分の割合は３４％であった。
【０１０１】
また、上記有機ケイ素化合物（Ｃ−２）の数平均分子量及び粘度並びにこれらの経時変化を、実施例１と同様にして測定し、それぞれ、表１及び表２に示した。
【０１０２】
実施例３
攪拌機および温度計を備えた反応器に、メタノール６０ｇと、ＴＭＳＯＸ８．３５ｇ（０．０３ｍｏｌ）と、テトラプロポキシシラン１９．８ｇ（０．０７５ｍｏｌ）とを仕込んだ後、１．２質量％水酸化テトラメチルアンモニウム水溶液２０．５ｇ（水１．１３ｍｏｌ、水酸化テトラメチルアンモニウム２．６ｍｍｏｌ）を徐々に加えた。この混合物を、攪拌しながら、温度２５℃、ｐＨが９で、２時間反応させた。その後、１０質量％硝酸水溶液を１．７ｇ（２．７ｍｍｏｌ）加えて、反応液を中和した。次いで、減圧下で有機溶剤（メタノールおよびプロパノール）と水を留去して、得られた残渣（反応生成物）をメチルイソブチルケトンに溶解させ、水洗を行うことで塩類や過剰の酸を除去した。その後、減圧下でメチルイソブチルケトン溶液から溶剤（メチルイソブチルケトン）を留去し、無色透明な半固体の有機ケイ素化合物（Ｃ−３）を得た。収量は１１．４ｇであった。
【０１０３】
有機ケイ素化合物（Ｃ−３）を1Ｈ  ＮＭＲ分析およびＩＲ分析し、オキセタニル基が存在することを確認した。
【０１０４】
また、この有機ケイ素化合物（Ｃ−３）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１０５】
有機ケイ素化合物（Ｃ−３）の1Ｈ  ＮＭＲチャートから算出したアルコキシ基（ケイ素原子に結合したメトキシ基）の含有量は、仕込み原料に含まれていたアルコキシ基の全体に対して３．０％に相当する量であった。
【０１０６】
また、上記有機ケイ素化合物（Ｃ−３）において、無機部分の割合は５６％であった。
【０１０７】
また、上記有機ケイ素化合物（Ｃ−３）の数平均分子量及び粘度並びにこれらの経時変化を、実施例１と同様にして測定し、それぞれ、表１及び表２に示した。
【０１０８】
実施例４
攪拌機および温度計を備えた反応器に、１−プロパノール４１ｇと、テトラメトキシシラン６．２３ｇ（０．０４ｍｏｌ）とを仕込んだ後、２５質量％水酸化テトラメチルアンモニウムメタノール溶液０．３ｇ（メタノール８ｍｍｏｌ、水酸化テトラメチルアンモニウム０．８ｍｍｏｌ）を徐々に加えた。この混合物を、攪拌しながら、温度２５℃、ｐＨが９で１時間反応させた。その後、ＴＭＳＯＸ５．５２ｇ（０．０２ｍｏｌ）を加え、更に水４．０７ｇを加えた。次いで、２５質量％水酸化テトラメチルアンモニウムメタノール溶液１．２４ｇ（メタノール２９ｍｍｏｌ、水酸化テトラメチルアンモニウム３．４ｍｍｏｌ）を加え、撹拌しながら、温度２３℃、ｐＨが９で２４時間、そして、６０℃で４時間反応させた。その後、１０質量％硝酸水溶液２．７８ｇ（４．４ｍｍｏｌ）加え、反応液を中和した。次いで、この反応液を、酢酸エチル１６０ｇと水１８０ｇの混合液の中に加え抽出を行い、反応生成物を含む酢酸エチル層を回収した。この酢酸エチル層を水洗することで塩類や過剰の酸を除去した。その後、減圧下で酢酸エチル溶液から溶剤（酢酸エチル）を留去し、無色透明な固体の有機ケイ素化合物（Ｃ−４）を得た。収量は６．５ｇであった。
【０１０９】
有機ケイ素化合物（Ｃ−４）を1Ｈ  ＮＭＲ分析およびＩＲ分析し、オキセタニル基が存在することを確認した。
【０１１０】
また、この有機ケイ素化合物（Ｃ−４）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１１１】
有機ケイ素化合物（Ｃ−４）の1Ｈ  ＮＭＲチャートから算出したアルコキシ基（ケイ素原子に結合したメトキシ基）の含有量は、仕込み原料に含まれていたアルコキシ基の全体に対して１．０％に相当する量であった。
【０１１２】
また、上記有機ケイ素化合物（Ｃ−４）において、無機部分の割合は５３％であった。
【０１１３】
また、上記有機ケイ素化合物（Ｃ−４）の数平均分子量及び粘度並びにこれらの経時変化を、実施例１と同様にして測定し、それぞれ、表１及び表２に示した。
【０１１４】
実施例５
攪拌機および温度計を備えた反応器に、メタノール２０３．４１ｇと、ＴＭＳＯＸ２７．９８ｇ（０．１ｍｏｌ）と、ＴＭＯＳ２２．８４ｇ（０．１５ｍｏｌ）とを仕込んだ後、水酸化テトラメチルアンモニウムの２５質量％メタノール溶液６．３８ｇ（メタノール０．１５ｍｏｌ、水酸化テトラメチルアンモニウム１７．５ｍｍｏｌ）と、水１６．２２ｇ（０．９ｍｏｌ）と、メタノール２２．６ｇとからなる混合液を徐々に加えた。この混合物を、撹拌しながら、温度２０℃、ｐＨが９で２時間反応させた。その後、１０質量％硝酸水溶液１１．６０ｇ（１８．４ｍｍｏｌ）を加えて中和した。次いで、減圧下で有機溶剤（メタノール）および水を留去して、得られた残渣（反応生成物）をＰＧＭＥＡに溶解させ、水洗を行うことで塩類や過剰の酸を除去した。その後、減圧下でＰＧＭＥＡ溶液からＰＧＭＥＡ等を留去し、無色の固体の有機ケイ素化合物（Ｃ−５）を得た。収量は２７．２５ｇ（収率９１％）であった。
【０１１５】
有機ケイ素化合物（Ｃ−５）を1Ｈ  ＮＭＲ分析およびＩＲ分析し、オキセタニル基が存在することを確認した。
【０１１６】
また、この有機ケイ素化合物（Ｃ−５）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１１７】
有機ケイ素化合物（Ｃ−５）の1Ｈ  ＮＭＲチャートから算出したアルコキシ基（ケイ素原子に結合したメトキシ基）の含有量は、仕込み原料に含まれていたアルコキシ基の全体に対して３．２％に相当する量であった。
【０１１８】
また、上記有機ケイ素化合物（Ｃ−５）において、無機部分の割合は４７％であった。
【０１１９】
有機ケイ素化合物（Ｃ−５）をＧＰＣ分析したところ、カラムの検出限界（分子量４０万）を超える成分が含まれていることが分かった。ＧＰＣクロマトグラムにおいて、カラムの検出限界を超える成分（保持時間＝６〜１０分）の面積と、検出限界を超えない成分（保持時間＝１１〜１６分：この範囲のＭｎ＝２，９００）の面積との比は５：５であった。
【０１２０】
また、上記有機ケイ素化合物（Ｃ−５）の粘度およびその経時変化を、実施例１と同様にして測定し、それぞれ、表１及び表２に示した。
【０１２１】
実施例６
攪拌機および温度計を備えた反応器に、メタノール２０３．４１ｇと、ＴＭＳＯＸ２７．９８ｇ（０．１ｍｏｌ）と、ＴＭＯＳ２２．８４ｇ（０．１５ｍｏｌ）とを仕込んだ後、水酸化テトラメチルアンモニウムの２５質量％メタノール溶液６．３８ｇ（メタノール０．１５ｍｏｌ、水酸化テトラメチルアンモニウム１７．５ｍｍｏｌ）と、水１６．２２ｇ（０．９ｍｏｌ）と、メタノール２２．６ｇとからなる混合液を徐々に加えた。この混合物を、撹拌しながら、温度６０℃、ｐＨが９で２時間反応させた。その後、１０質量％硝酸水溶液１１．６０ｇ（１８．４ｍｍｏｌ）を加えて中和した。次いで、減圧下で有機溶剤（メタノール）および水を留去して、得られた残渣（反応生成物）をＰＧＭＥＡに溶解させ、水洗を行うことで塩類や過剰の酸を除去した。その後、減圧下でＰＧＭＥＡ溶液からＰＧＭＥＡ等を留去し、無色の固体の有機ケイ素化合物（Ｃ−６）を得た。収量は２７．５５（収率９２％）であった。
【０１２２】
有機ケイ素化合物（Ｃ−６）を1Ｈ  ＮＭＲ分析およびＩＲ分析し、オキセタニル基が存在することを確認した。
【０１２３】
また、この有機ケイ素化合物（Ｃ−６）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１２４】
有機ケイ素化合物（Ｃ−６）の1Ｈ  ＮＭＲチャートから算出したアルコキシ基（ケイ素原子に結合したメトキシ基）の含有量は、仕込み原料に含まれていたアルコキシ基の全体に対して３．０％に相当する量であった。
【０１２５】
また、上記有機ケイ素化合物（Ｃ−６）において、無機部分の割合は４７％であった。
【０１２６】
また、上記有機ケイ素化合物（Ｃ−６）の数平均分子量及び粘度並びにこれらの経時変化を、実施例１と同様にして測定し、それぞれ、表１及び表２に示した。
【０１２７】
比較例１
攪拌機および温度計を備えた反応器に、メタノール４３０ｇと、ＴＭＳＯＸ５５．６８ｇ（０．２ｍｏｌ）と、ＴＭＯＳ３０．４４ｇ（０．２ｍｏｌ）とを仕込んだ後、０．７質量％塩酸水溶液２５．５ｇ（水１．４ｍｏｌ、塩化水素４．８ｍｍｏｌ）を徐々に加えた。この混合物を、攪拌しながら、温度２５℃、ｐＨが５で１８時間反応させた。反応液に酸が残存していなかったため、塩基性物質による中和は行わなかった。その後、減圧下で溶剤（メタノール）を留去し、無色透明な液体の有機ケイ素化合物（Ｃ−７）を得た。酸が残存していなかったため、反応生成物の水洗浄は行わなかった。収量は６０．２ｇであった。
【０１２８】
有機ケイ素化合物（Ｃ−７）を1Ｈ  ＮＭＲ分析およびＩＲ分析し、オキセタニル基が存在することを確認した。
【０１２９】
また、この有機ケイ素化合物（Ｃ−７）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１３０】
有機ケイ素化合物（Ｃ−７）の1Ｈ  ＮＭＲチャートから算出したアルコキシ基（ケイ素原子に結合したメトキシ基）の含有量は、仕込み原料に含まれていたアルコキシ基の全体に対して９．０％に相当する量であった。
【０１３１】
また、上記有機ケイ素化合物（Ｃ−７）において、無機部分の割合は３９％であった。
【０１３２】
また、上記有機ケイ素化合物（Ｃ−７）の数平均分子量及び粘度並びにこれらの経時変化を、実施例１と同様にして測定し、それぞれ、表１及び表３に示した。
【０１３３】
比較例２
酸触媒である塩化水素の量を１０ｍｍｏｌに変えた以外は、比較例１と同様にして、有機ケイ素化合物（Ｃ−８）を製造した。
【０１３４】
有機ケイ素化合物（Ｃ−８）を1Ｈ  ＮＭＲ分析およびＩＲ分析し、オキセタニル基が存在することを確認した。
【０１３５】
また、この有機ケイ素化合物（Ｃ−８）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１３６】
有機ケイ素化合物（Ｃ−８）の1Ｈ  ＮＭＲチャートから算出したアルコキシ基（ケイ素原子に結合したメトキシ基）の含有量は、仕込み原料に含まれていたアルコキシ基の全体に対して９．１％に相当する量であった。
【０１３７】
また、上記有機ケイ素化合物（Ｃ−８）において、無機部分の割合は３９％であった。
【０１３８】
また、上記有機ケイ素化合物（Ｃ−８）の数平均分子量及び粘度並びにこれらの経時変化を、実施例１と同様にして測定し、それぞれ、表１及び表３に示した。
【０１３９】
比較例３
攪拌機および温度計を備えた反応器に、メタノール６０ｇと、ＴＭＳＯＸ８．３５ｇ（０．０３ｍｏｌ）と、テトラプロポキシシラン２３．８ｇ（０．０９ｍｏｌ）とを仕込んだ後、１．１質量％水酸化テトラメチルアンモニウム水溶液２４．５ｇ（水１．３５ｍｏｌ、水酸化テトラメチルアンモニウム３ｍｍｏｌ）を徐々に加えた。この混合物を、攪拌しながら、温度２５℃、ｐＨが９で２時間反応させた。その後、１０質量％硝酸水溶液を１．９２ｇ（３．０６ｍｍｏｌ）加えて、反応液を中和した。次いで、減圧下で有機溶剤（メタノール）と水を留去して、得られた残渣（反応生成物）をメチルイソブチルケトンに溶解させ、水洗を行うことで塩類や過剰の酸を除去した。その後、減圧下でメチルイソブチルケトン溶液から溶剤（メチルイソブチルケトン）を留去したところ、ゲル化してしまい有機ケイ素化合物は得られなかった。
【０１４０】
比較例４
攪拌機および温度計を備えた反応器に、ＴＭＳＯＸ１３３．６ｇ（０．４８ｍｏｌ）と、イソプロピルアルコール１１８．４ｇとを仕込んだ後、窒素でバブリングし、混合原料の内温を８０℃に調整した。その後、この混合原料を、撹拌しながら、２５質量％水酸化テトラメチルアンモニウム４．３８ｇ（１２ｍｍｏｌ）および水２２．６６ｇを滴下し、温度８０℃、ｐＨが９で１時間反応させた。次いで、反応液に、２５質量％硫酸２．４７ｇを加えて、反応液を中和した。その後、減圧下で有機溶剤（メタノール）と水を留去して、得られた残渣（反応生成物）をメチルイソブチルケトンに溶解させ、水洗を行うことで塩類や過剰の酸を除去した。次いで、減圧下でメチルイソブチルケトン溶液から溶剤（メチルイソブチルケトン）を留去し、無色透明な粘性液体の有機ケイ素化合物（Ｃ−１０）を得た。収量は１０１．３ｇであった。
【０１４１】
上記有機ケイ素化合物（Ｃ−１０）において、無機部分の割合は２５％であった。
【０１４２】
また、上記有機ケイ素化合物（Ｃ−１０）の数平均分子量及び粘度並びにこれらの経時変化を、実施例１と同様にして測定し、それぞれ、表１及び表３に示した。
【０１４３】
比較例５
攪拌機および温度計を備えた反応器に、メタノール５６．６ｇと、ＴＭＳＯＸ８．３５ｇ（０．０３ｍｏｌ）と、ＴＭＯＳ２．２８ｇ（０．０１５ｍｏｌ）とを仕込んだ後、０．７質量％塩酸水溶液２５．５ｇ（水１．４ｍｏｌ、塩化水素４．８ｍｍｏｌ）を徐々に加えた。この混合物を、攪拌しながら、温度２５℃、ｐＨが５で１８時間反応させた。反応液に酸が残存していなかったため、塩基性物質による中和は行わなかった。その後、減圧下で溶剤（メタノール）を留去し、無色透明な液体の有機ケイ素化合物（Ｃ−１１）を得た。酸が残存していなかったため、反応生成物の水洗浄は行わなかった。収量は５．４４ｇであった。
【０１４４】
有機ケイ素化合物（Ｃ−１１）を1Ｈ  ＮＭＲ分析およびＩＲ分析し、オキセタニル基が存在することを確認した。
【０１４５】
また、この有機ケイ素化合物（Ｃ−１１）についても、実施例１と同様にした1Ｈ  ＮＭＲ分析により、ケイ素化合物（Ａ）およびケイ素化合物（Ｂ）が化学量論的に反応して得られた共重縮合物であることが確認された。
【０１４６】
有機ケイ素化合物（Ｃ−１１）の1Ｈ  ＮＭＲチャートから算出したアルコキシ基（ケイ素原子に結合したメトキシ基）の含有量は、仕込み原料に含まれていたアルコキシ基の全体に対して９．３％に相当する量であった。
【０１４７】
また、上記有機ケイ素化合物（Ｃ−１１）において、無機部分の割合は３１％であった。
【０１４８】
また、上記有機ケイ素化合物（Ｃ−１１）の数平均分子量及び粘度並びにこれらの経時変化を、実施例１と同様にして測定し、それぞれ、表１及び表３に示した。
【０１４９】
【表１】
0005454761.tif 000007
【０１５０】
【表２】
0005454761.tif 000008
【０１５１】
【表３】
0005454761.tif 000009
【０１５２】
参考例
実施例１で得られた生成物９０重量部、３、４−エポキシシクロヘキセニルメチル−３’、４’−エポキシシクロヘキセンカルボキシレート１０重量部、カチオン重合開始剤である（トリクミル）ヨードニウムテトラキス(ペンタフルオロフェニル)ボレート２重量部を溶剤であるＰＧＭＥＡ１０２重量部に溶解させて、５０重量％のＰＧＭＥＡ溶液であるカチオン硬化性組成物Ｃを調製した。
【０１５３】
また、実施例１で得られた生成物に代えて比較例４で得られた生成物を使用すること以外は上記と同じ操作により、比較用カチオン硬化性組成物Ｅを調製した。
【０１５４】
上記組成物Ｃおよび組成物Ｅについて、以下の評価を行った。
（１）硬化性試験
バーコーターを用いて、組成物をガラス基板および鋼板上に塗布し、約５０℃で５分間加熱して溶剤を揮発させて約１５μｍの厚さの被膜を形成させた。下記の条件により紫外線照射を行い、表面のタックがなくなるまでの照射回数を測定した。組成物Ｃおよび組成物Ｅとも照射回数１回でタックがなくなった。
［紫外線照射条件］
ランプ：８０Ｗ／ｃｍ高圧水銀ランプ
ランプ高さ：１０ｃｍ
コンベアスピード：１０ｍ／ｍｉｎ
雰囲気：大気中
（２）鉛筆硬度試験
組成物を、上記（１）硬化性試験と同じ条件で紫外線硬化（紫外線照射回数３回）させて硬化膜を得た。
【０１５５】
この硬化膜を温度２３℃、湿度６０％の恒温室内に２４時間静置した後、ＪＩＳ  Ｋ ５６００−５−４に準じて表面の鉛筆硬度を測定した。下記表４にその結果を示した。
（３）ユニバーサル硬度試験
組成物を、上記（１）硬化性試験と同じ条件で紫外線硬化（紫外線照射回数３回）させて硬化膜を得た。
【０１５６】
この硬化膜を温度２３℃、湿度６０％の恒温室内に２４時間静置した後、最大荷重１ｍＮ／２０ｓｅｃでユニバーサル硬度を測定した。下記表４にその結果を示した。
【０１５７】
表４からわかるように、本発明の製造方法により得られた生成物（ケイ素化合物（Ｃ））を主成分とする組成物Ｃは、非常に硬い硬化被膜を与えた。その理由は、ケイ素化合物（Ｃ）は、４官能シランの加水分解物（Ｑモノマー単位）を構成単位として含み、無機部分の割合が大きいためと考えられる。
【０１５８】
【表４】
0005454761.tif 000010
【０１５９】
（４）テーバー磨耗試験
バーコーターを用いて、組成物をガラス基板および鋼板上に塗布し、約５０℃で５分間加熱して溶剤を揮発させて約１５μｍの厚さの被膜を形成させた。上記（１）硬化性試験と同じ条件で紫外線硬化（紫外線照射回数５回）させて硬化膜を得た。
【０１６０】
この硬化膜を温度２３℃、湿度６０％の恒温室内に２４時間静置した後、以下の条件においてテーバー磨耗試験を実施した。下記表５にその結果を示した。
【０１６１】
試験条件は、磨耗輪としてＣＳ−１０Ｆを使用し、各２５０ｇの荷重をかけ、５００回転で磨耗を測定した。測定ごとにＳＴ−１１（砥石）にて磨耗輪のリフェージングを実施した。
【０１６２】
表５からわかるように、本発明の製造方法により得られた生成物（ケイ素化合物（Ｃ））を主成分とする組成物Ｃは、非常に耐摩耗性の優れた硬化被膜を与えた。その理由は、ケイ素化合物（Ｃ）は、４官能シランの加水分解物（Ｑモノマー単位）を構成単位として含み、無機部分の割合が大きいためと考えられる。
【０１６３】
【表５】
0005454761.tif 000011
【産業上の利用可能性】
【０１６４】
本発明によって得られた有機ケイ素化合物は、その構造中に占める無機部分の割合が高く、製造後の安定性および保存安定性が良好である。そして、この有機ケイ素化合物は、カチオン硬化性を有する。
【０１６５】
また、本発明によって得られた有機ケイ素化合物の硬化物は、表面硬度が大きく、耐摩耗性に優れるので、ハードコート、各種基材の保護膜、レジスト被膜、各種高分子材料の改質剤、プラスチックの強化剤、各種コーティング材料の改質剤、コーティング材料用原料、低誘電率材料、絶縁膜材料、耐熱性付与材料、液晶用原料、半導体封止材料、光導波路用材料、ハードマスク材料等として有用である。